【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
横軸および剪断の隔壁荷重への耐性のための、改善された水耐久性および熱伝達に対するより高い耐性を有する、不燃性で耐火性の軽量の強化セメント質パネルであり、
５０〜９５重量％の反応性粉末と、
連続相中の軽量フィラーとして一様に分布し、１〜５００ミクロン（マイクロメートル）の範囲中の直径、２０〜１５０ミクロン（マイクロメートル）の中央直径および０．５０ｇ／ｃｃ未満の有効粒子密度を有する、１〜２０重量％のコートされた疎水性膨張パーライト粒子と、
０〜２５重量％の中空セラミック微小球と、
一様に連続相を強化するための３〜１６重量％の耐アルカリ性ガラス繊維と
を乾燥ベースで含むセメント質組成物の
水性混合物の硬化からもたらされる前記連続相を含むパネルであり；
前記コートされた疎水性膨張パーライト粒子が、シリコーン、シランおよびシロキサンからなる群から選択されるコーティングによりコートされ、
前記反応性粉末が、
２５〜７５重量％の硫酸カルシウムα型半水化物と、
１０〜２２重量％のポルトランドセメント含有水硬性セメントと、
０〜３．５重量％の石灰と、
５〜３０重量％の活性ポゾランとを含み、
前記パネルは、前記水性混合物のモールディングによって形成され、
前記パネルは、０．８〜１．６ｇ／ｃｍ３（５０〜１００ポンド／フィート３）の密度を有することを特徴とするパネル。
【請求項２】
横軸および剪断の隔壁荷重への耐性のための、改善された水耐久性および熱伝達に対するより高い耐性を有する、不燃性で耐火性の軽量の強化セメント質パネルであり、
５０〜９５重量％の反応性粉末と、
連続相中の軽量フィラーとして一様に分布し、１〜５００ミクロン（マイクロメートル）の範囲中の直径、２０〜１５０ミクロン（マイクロメートル）の中央直径および０．５０ｇ／ｃｃ未満の有効粒子密度を有する、１〜２０重量％のコートされた疎水性膨張パーライト粒子と、１０〜２５重量％の中空セラミック微小球と、
一様に連続相を強化するための３〜１６重量％の耐アルカリ性ガラス繊維と
を乾燥ベースで含む部分的パーライト配合セメント質組成物、及び前記部分的パーライト配合セメント質組成物の組成の内で前記中空セラミック微小球を含まない全パーライト配合セメント質組成物、及び前記部分的パーライト配合セメント質組成物の組成の内で前記コートされた疎水性膨張パーライトを含まないセラミック微小球配合セメント質組成物の、
各水性混合物の硬化からもたらされる前記連続相を含む部分的パーライト配合セメント質層と全パーライト配合セメント質層とセラミック微小球配合セメント質層とを含んでなる多層構造を有するパネルであり；  
前記反応性粉末が、
６５重量％の硫酸カルシウムα型半水化物と、
２２重量％のポルトランドセメント含有水硬性セメントと、
０〜３．５重量％の石灰と、
５〜３０重量％の活性ポゾランと、を含むパネルであり；
パネルの密度が０．８〜１．６ｇ／ｃｍ３（５０〜１００ポンド／フィート３）である請求項１に記載のパネル。
【請求項３】
さらに超可塑剤を含んでなり、
前記反応性粉末が、５５〜７５重量％の硫酸カルシウム半水化物、２０〜３５重量％のポルトランドセメント、０．７５〜１．２５重量％の石灰、７．５〜２０重量％の活性ポゾランを含み、前記活性ポゾランが、シリカフューム、メタカオリン、高炉スラグ微粉末および粉砕フライアッシュからなる群の少なくとも１つのメンバーであり、前記パネルが、２〜６重量％のコートされた膨張パーライト粒子および１０〜２０重量％の中空セラミック微小球を含む、請求項１に記載のパネル。
【請求項４】
前記セメント質組成物中の軽量フィラーが、７〜１５重量％のコートされた疎水性膨張パーライト粒子からなり、
前記パネルは、０重量％の中空セラミック微小球と、前記反応性粉末の重量の０．０１〜０．０３の範囲の重量の酒石酸又は酒石酸アルカリ金属塩を含む請求項１に記載のパネル。
【請求項５】
前記パネルは、０重量％の中空セラミック微小球を含む請求項１に記載のパネル。
【請求項６】
前記パネルが、各々乾燥ベースで、７０〜９３重量％の前記反応性粉末、４〜１０重量％の前記ガラス繊維、および４〜２０重量％のコートされた疎水性膨張疎水性パーライト粒子、ならびに任意の超可塑剤を含む前記軽量フィラーから形成される、請求項１に記載のパネル。
【請求項７】
前記パネルが１つまたは複数の多層構造でなる外層を有し、少なくとも一つの前記外層が、全パーライト配合セメント質層である請求項１に記載のパネル。
【請求項８】
建築構造中の構造用セメントパネルの熱伝達に対する耐性の改善によって、建築物における剪断隔壁のために改善された火災耐性を提供する方法であり、横軸および剪断の隔壁荷重への耐性のための改善された水耐久性および熱伝達に対するより高い耐性を有する、不燃性で耐火性の軽量の強化セメント質の第１のパネルを、前記建築物において剪断を支持する壁システム、床張りシステムおよび／または屋根ふきシステム中の剪断隔壁として使用される金属フレーミングエレメントに適用することを含む方法であり、
第１のパネルが、
５０〜９５重量％の反応性粉末と、
連続相中の軽量フィラーとして一様に分布し、１〜５００ミクロン（マイクロメートル）の範囲中の直径、２０〜１５０ミクロン（マイクロメートル）の中央直径および０．５０ｇ／ｃｃ未満の有効粒子密度を有する、１〜２０重量％のコートされた疎水性膨張パーライト粒子と、
０〜２５重量％の中空セラミック微小球と、
一様に連続相を強化するための３〜１６重量％の耐アルカリ性ガラス繊維と、
を乾燥ベースで含むセメント質組成物の
水性混合物の硬化からもたらされる前記連続相を含む方法であり；
前記コートされた疎水性膨張パーライト粒子が、シリコーン、シランおよびシロキサンからなる群から選択されるコーティングによりコートされ、
前記反応性粉末が、
２５〜７５重量％の硫酸カルシウムα型半水化物と、
１０〜２２重量％のポルトランドセメント含有水硬性セメントと、
１．０〜３．５重量％の石灰と、
５〜３０重量％の活性ポゾランとを含み；
前記パネルは前記水性混合物のモールディング硬化によって形成され、硬化されたパネルが切断及びフィニッシングされ、
硬化前の前記水性混合物における水の重量に対する前記反応性粉末の重量比が０．３５〜０．６５の範囲であり、
前記パネルは、０．８〜１．６ｇ／ｃｍ３（５０〜１００ポンド／フィート３）の密度を有し、
膨張パーライト粒子を含有する第１の複数の第１のパネルにおける熱伝達の時間が、コートされた疎水性膨張パーライト粒子の代わりにセラミック微小球を含むこと以外は第１のパネルとして同じ組成物を有する第２の複数の第２のパネルにおける熱伝達の時間と比較して、１０％〜４０％遅延され、
前記パネルは、０重量％の中空セラミック微小球と、前記反応性粉末の重量の０．０１〜０．０３の範囲の重量の酒石酸又は酒石酸アルカリ金属塩を含む方法。
【請求項９】
建築構造中の構造用セメントパネルの熱伝達に対する耐性の改善によって、建築物における剪断隔壁のために改善された火災耐性を提供する方法であり、横軸および剪断の隔壁荷重への耐性のための改善された水耐久性および熱伝達に対するより高い耐性を有する、不燃性で耐火性の軽量の強化セメント質のパネルを、前記建築物において剪断を支持する壁システム、床張りシステムおよび／または屋根ふきシステム中の剪断隔壁として使用される金属フレーミングエレメントに適用することを含む方法であり、
５０〜９５重量％の反応性粉末と、
連続相中の軽量フィラーとして一様に分布し、１〜５００ミクロン（マイクロメートル）の範囲中の直径、２０〜１５０ミクロン（マイクロメートル）の中央直径および０．５０ｇ／ｃｃ未満の有効粒子密度を有する、１〜２０重量％のコートされた疎水性膨張パーライト粒子と、１〜２５重量％の中空セラミック微小球と、
一様に連続相を強化するための３〜１６重量％の耐アルカリ性ガラス繊維と、
を乾燥ベースで含む部分的パーライト配合セメント質組成物、及び前記部分的パーライト配合セメント質組成物の組成の内で前記中空セラミック微小球を含まない全パーライト配合セメント質組成物、及び前記部分的パーライト配合セメント質組成物の組成の内で前記コートされた疎水性膨張パーライトを含まないセラミック微小球配合セメント質組成物の、
各水性混合物の硬化からもたらされる前記連続相を含む部分的パーライト配合セメント質層と全パーライト配合セメント質層とセラミック微小球配合セメント質層とを含んでなる多層構造を有するパネルとする方法であり；
前記反応性粉末が、
６５重量％の硫酸カルシウムα型半水化物と、
２２重量％のポルトランドセメント含有水硬性セメントと、
０〜３．５重量％の石灰と、
５〜３０重量％の活性ポゾランとを含む方法であり；
パネルの密度が０．８〜１．６ｇ／ｃｍ３（５０〜１００ポンド／フィート３）である方法。